(57)【要約】      （修正有）【課題】端子挿入性、端子固着力、加工性に優れる自動車用電線導体を提供すること。【解決手段】Ｍｇ：０．２質量％以上０．６５質量％以下、Ａｇ：０．２質量％以上１．０質量％未満、Ｓｎ：０．２質量％以上０．７５質量％以下、および、Ｚｎ：０．２質量％以上１．０質量％未満、から選択されるいずれか１種を含有し、残部が実質的にＣｕおよび不可避的不純物よりなる銅合金が、９９％以上の冷間加工度で伸線加工されてなる引張強度６００ＭＰａ以上、縦弾性係数１１０ＧＰａ以上、導電率６０％ＩＡＣＳ以上の硬質素線を複数本撚り合わせてなる自動車用電線導体とする。前記銅合金は、Ｏ２を１５０ｐｐｍ以上４００ｐｐｍ以下含有することが好ましい。電線導体の断面積は、０．０３ｍｍ２以上０．２２ｍｍ２以下であることが好ましい。電線導体は円形圧縮加工されていると良い。【選択図】図１
2008016284.tif 000002
【特許請求の範囲】
【請求項１】
Ｍｇ：０．２質量％以上０．６５質量％以下、
Ａｇ：０．２質量％以上１．０質量％未満、
Ｓｎ：０．２質量％以上０．７５質量％以下、および、
Ｚｎ：０．２質量％以上１．０質量％未満、
から選択されるいずれか１種を含有し、残部が実質的にＣｕおよび不可避的不純物よりなる銅合金が、９９％以上の冷間加工度で伸線加工されてなる引張強度６００ＭＰａ以上、縦弾性係数１１０ＧＰａ以上、導電率６０％ＩＡＣＳ以上の硬質素線を複数本撚り合わせてなることを特徴とする自動車用電線導体。
【請求項２】
前記銅合金は、Ｏ２を１５０ｐｐｍ以上４００ｐｐｍ以下含有することを特徴とする請求項１に記載の自動車用電線導体。
【請求項３】
前記導体は、円形圧縮加工されていることを特徴とする請求項１または２に記載の自動車用電線導体。
【請求項４】
前記導体の断面積は、０．０３ｍｍ２以上０．２２ｍｍ２以下であることを特徴とする請求項１から３のいずれかに記載の自動車用電線導体。
【発明の詳細な説明】
【技術分野】
【０００１】
本発明は、自動車の配線に用いられる自動車用電線導体に関するものである。
【背景技術】
【０００２】
従来から、例えば自動車等の車両などに配線される絶縁電線は、加工性に優れるタフピッチ銅の軟質材からなる電線素線を複数本撚り合わせてなる電線導体が絶縁体で被覆されたものからなる。
【０００３】
ところが、絶縁電線を構成するタフピッチ銅の軟質材は、加工性に優れるものの、縦弾性係数の値が小さいため、導体の断面積が０．２２ｍｍ２以下の絶縁電線においては、絶縁電線の端末に端子を接続してコネクタハウジングに挿入するときに絶縁電線が腰折れ（座屈）して、絶縁電線の端子挿入性が悪い。また、タフピッチ銅の軟質材は引張強度が低いため、また絶縁電線として高温で長時間使用されると電線端末における端子固着力が低下するため、導体の断面積が０．２２ｍｍ２以下の絶縁電線においては、１本での使用やコネクタの端での使用など引張力が強く掛かるところなどでの使用が制限されるものであった。
【０００４】
そこで、上記問題を解消するため、Ｓｎなどの金属元素を含有させた銅合金を電線素線の材料に用いることが行なわれている。
【０００５】
例えば特許文献１には、Ｓｎを０．２〜２．５重量％含み、残部が本質的にＣｕよりなる銅合金からなる電線素線を撚り合わせ、１８０℃〜３５０℃の温度で１０分以上熱処理した電線導体が開示されている。
【０００６】
【特許文献１】特許第２７０９１７８号
【発明の開示】
【発明が解決しようとする課題】
【０００７】
しかしながら、従来の銅合金からなる電線導体は、電線の柔軟性を確保するために、熱処理を施した軟質材を用いているため、Ｓｎなどの添加元素の含有率が低い場合は導体の断面積が０．２２ｍｍ２以下の絶縁電線においては、引張強度や縦弾性係数などの機械的特性が低く、端子挿入性、端子固着力が低下するという問題があり、引張強度などの機械的特性に優れる電線とするため、Ｓｎなどの添加元素の含有率を高くした場合は、銅合金の変形抵抗が大きくなり、熱間圧延工程や伸線工程において加工性が低下するという問題があった。
【０００８】
本発明が解決しようとする課題は、端子挿入性、端子固着力、加工性に優れる自動車用電線導体を提供することにある。
【課題を解決するための手段】
【０００９】
上記課題を解決するために本発明に係る自動車用電線導体は、
Ｍｇ：０．２質量％以上０．６５質量％以下、
Ａｇ：０．２質量％以上１．０質量％未満、
Ｓｎ：０．２質量％以上０．７５質量％以下、および、
Ｚｎ：０．２質量％以上１．０質量％未満、
から選択されるいずれか１種を含有し、残部が実質的にＣｕおよび不可避的不純物よりなる銅合金が、９９％以上の冷間加工度で伸線加工されてなる引張強度６００ＭＰａ以上、縦弾性係数１１０ＧＰａ以上、導電率６０％ＩＡＣＳ以上の硬質素線を複数本撚り合わせてなることを要旨とするものである。
【００１０】
前記銅合金は、Ｏ２を１５０ｐｐｍ以上４００ｐｐｍ以下含有していても良い。
【００１１】
この場合、前記導体は、円形圧縮加工されていても良い。
【００１２】
そして、前記導体の断面積は、０．０３ｍｍ２以上０．２２ｍｍ２以下であることが望ましい。
【発明の効果】
【００１３】
本発明に係る自動車用電線導体によれば、上記銅合金が含有する特定成分の量を特定範囲に抑えているので加工性に優れ、９９％以上の冷間加工度で伸線加工しているので、端子挿入性、端子固着力に優れる。
【００１４】
このとき、前記銅合金が、Ｍｇ、Ａｇ、Ｓｎ、Ｚｎから選択されるいずれか１種を上記範囲で含有するものは、導電率６０％以上が確保されるので、ヒューズ下流の電力線にも適用可能となる。
【００１５】
また、前記銅合金が、Ｏ２を１５０ｐｐｍ以上４００ｐｐｍ以下含有していれば、機械的強度が向上する。
【００１６】
このとき、前記導体が円形圧縮加工されていれば、撚線形状の安定性が高まる。
【００１７】
そして、前記導体の断面積が０．０３ｍｍ２以上であれば、電線への端子圧着が確実になされ、例えばワイヤハーネスへの加工にも支障がない。また、前記電線導体の断面積が０．２２ｍｍ２以下であれば、電線の軽量化を図ることができる。
【発明を実施するための最良の形態】
【００１８】
次に、本発明の一実施形態について詳細に説明する。
【００１９】
本発明に係る自動車用電線導体は、Ｍｇ、Ａｇ、ＳｎおよびＺｎから選択されるいずれか１種の元素を以下の範囲で含有し、残部が実質的にＣｕおよび不可避的不純物よりなる銅合金が、９９％以上の冷間加工度で伸線加工されてなる引張強度６００ＭＰａ以上、縦弾性係数１１０ＧＰａ以上、導電率６０％ＩＡＣＳ以上の硬質素線を複数本撚り合わせてなる。
【００２０】
Ｍｇ：０．２質量％以上０．６５質量％以下、
Ａｇ：０．２質量％以上１．０質量％未満、
Ｓｎ：０．２質量％以上０．７５質量％以下、
Ｚｎ：０．２質量％以上１．０質量％未満。
【００２１】
Ｍｇ、Ａｇ、ＳｎおよびＺｎから選択されるいずれか１種の元素を含有させるのは、電線素線の引張強度や縦弾性係数の値を向上させることができるからである。このとき、含有率は、特定範囲に規定される。特定範囲に規定されるのは、含有率が特定範囲未満になると、引張強度や縦弾性係数の値の向上効果が少なくなり、特定範囲を超えると、変形抵抗が大きくなり、熱間圧延が困難となって加工性が低下するからである。また、上記特定範囲とすることで、引張強度および縦弾性係数の値の向上効果が得られつつ、導電率６０％以上を確保することができるからである。これにより、従来のタフピッチ銅の軟質材による絶縁電線と同様にヒューズ下流の電力線として適用可能となる。
【００２２】
伸線加工において、９９％以上の冷間加工度とするのは、冷間加工度が９９％未満では、電線素線の十分な引張強度や縦弾性係数の値が得られないからである。
【００２３】
また、本発明に係る自動車用電線導体において、銅合金は、機械的強度向上のためにＯ２を１５０ｐｐｍ以上４００ｐｐｍ以下含有することが好ましい。Ｏ２が１５０ｐｐｍ未満では強度向上の効果が得られず、Ｏ２が４００ｐｐｍを超えると水素脆化の問題が生じやすくなるからである。
【００２４】
電線導体の断面積は、０．０３ｍｍ２以上０．２２ｍｍ２以下とするのが好ましい。０．０３ｍｍ２以上であれば、電線への端子圧着が確実になされ、ワイヤハーネスへの加工にも支障がないし、前記電線導体の断面積が０．２２ｍｍ２以下であれば、電線の軽量化を図ることができるからである。
【００２５】
また、従来のタフピッチ銅の軟質材で構成される絶縁電線は、電線導体の断面積が０．２２ｍｍ２以下の電線径の小さいところで適用箇所の制限が加えられていたが、本発明に係る電線導体は、電線導体の断面積が０．２２ｍｍ２以下においても、適用制限を受けないで用いることができるという利点がある。
【００２６】
電線導体は、円形圧縮加工されていることが好ましい。撚線形状の安定性を高めるからである。
【００２７】
ここで、本発明に係る絶縁電線は、上記電線導体が絶縁体で被覆されてなる。断面図を用いて説明すると、図１（ａ）に示すように、一実施形態に係る絶縁電線１０は、例えば上記電線素線１４が７本撚り合わされて電線導体１２が形成され、これが絶縁体１６で被覆されてなる。
【００２８】
図１（ｂ）は、上記電線導体が円形圧縮加工されているものである。絶縁電線１０’は、例えば上記電線素線１４’が７本撚り合わされた電線導体１２’を有する。電線導体１２’は、外側に位置する６本の電線素線１４’の外周面が、全体がほぼ円形形状となるように圧縮加工されている。中心の電線素線１４’は、周囲の電線素線からほぼ均等に圧縮されて、断面略六角形形状に圧縮加工されている。円形圧縮加工された電線導体１２’は絶縁体１６’で被覆される。
【００２９】
次に、本発明に係る電線素線および電線導体ならびに絶縁電線の製造方法の一例について説明する。
【００３０】
連続鋳造機にて鋳造する直前の保持炉において、銅の溶湯に、含有させる上記金属元素の小粒を、所望の含有濃度となるよう投入速度を調整して一定速度で投入する。次いで、合金溶湯を連続鋳造機にて鋳造し、キャストバーを作製する。次いで、タンデムに接続された熱間圧延機により、ワイヤロッドを作製する。次いで、ワイヤロッドに所望の線径になるまで冷間伸線を施して、電線素線を作製する。作製した電線素線を、所望の本数撚り合わせて電線導体とする。これを絶縁体で被覆し、絶縁電線とする。
【実施例】
【００３１】
以下、本発明を実施例を用いてより具体的に説明する。
【００３２】
初めに、表１に示す合金組成となるように、含有させる上記金属元素の小粒を保持炉に投入し、得られた合金溶湯を連続鋳造機により鋳造して、キャストバーを作製した。次いで、熱間圧延機によりφ８ｍｍのワイヤロッドを作製し、得られたワイヤロッドに冷間伸線加工を施して、φ０．２ｍｍの電線素線を作製した。次いで、電線素線７本を撚り合わせて電線導体とし、これを絶縁体で被覆して絶縁電線とした。
【００３３】
評価試験
上記キャストバーから電線素線を作製する際の加工性を評価した。また、上記電線素線の引張強度・縦弾性係数・導電率を測定した。これらの結果を表１に示す。なお、合金組成における含有元素の量は、銅合金全体に対する質量％で示している。
【００３４】
次に、上記絶縁電線の導体破断荷重、端子固着力を測定した。併せて、端子挿入性を評価した。これらの結果を表２に示す。
【００３５】
【表１】
2008016284.tif 000003
【００３６】
【表２】
2008016284.tif 000004
【００３７】
測定方法および評価方法
加工性
熱間圧延加工時および冷間伸線加工時の加工性を評価した。熱間圧延加工時の加工性評価は、φ８ｍｍワイヤロッドの探傷機による検出カウント数で評価した。また、冷間伸線加工時の加工性評価は、断線回数／伸線後線材長さの大小で評価した。それぞれ従来タフピッチ銅と同等以上の場合を「○」とし、それより劣る場合を「×」とした。
【００３８】
引張強度および縦弾性係数
所定の冷間加工度まで伸線した素線において、汎用引張試験機にて測定した。引張強度６００ＭＰａ以上、縦弾性係数１１０ＧＰａ以上を合格とした。
【００３９】
導電率
所定の冷間加工度まで伸線した素線において、ブリッジ法にて測定した。６０％ＩＡＣＳ以上を合格とした。ここで、ＩＡＣＳは、万国軟銅標準を示す。
【００４０】
導体破断荷重
素線を複数本撚り合わせた導体において、汎用引張試験機にて測定した。導体断面積が０．０５ｍｍ２以下の場合２０Ｎ以上、０．０５ｍｍ２  超え０．１３ｍｍ２  以下の場合５０Ｎ以上、０．１３ｍｍ２  超え０．２２ｍｍ２  以下の場合７０Ｎ以上を合格とした。
【００４１】
端子固着力
電線端末の絶縁体を剥ぎ端子を圧着し、端子と電線をチャッキングした状態で汎用引張試験機にて破断時の最大荷重を測定した。高温放置は、１００℃×１２０Ｈｒとした。高温放置後の端子固着力が初期の端子固着力に比べ、低下量が１０Ｎ未満のものを合格とした。
【００４２】
端子挿入性
電線端末に端子を圧着し、電線を持って端子をコネクタハウジングに挿入した時の電線の腰折れ発生率を評価した。電線の腰折れ発生率が５％以下の場合を「○」、電線の腰折れ発生率が５％超の場合を「×」とした。
【００４３】
表１より、Ｓｎ，Ａｇ，Ｍｇ，Ｚｎいずれの元素においても、上記特定範囲における合金組成とし、伸線加工において冷間加工度９９％以上とすることにより、引張強度６００ＭＰａ以上、縦弾性係数１１０ＧＰａ以上となり、従来のタフピッチ銅の軟質材（比較例１）と比較して、格段に引張強度・縦弾性係数の値が向上した。また、いずれの場合においても導電率６０％以上が達成された。
【００４４】
これに対し、従来のタフピッチ銅の軟質材では、比較例１に示すように、加工性に優れるものの、引張強度・縦弾性係数の値が不十分であった。
【００４５】
そして、特定元素を含有する銅合金であっても、上記特定範囲より低い含有率とした場合、比較例２に示すように、引張強度・縦弾性係数の値は、従来のタフピッチ銅の軟質材（比較例１）よりも高い値であったものの、不十分であった。
【００４６】
また、特定元素を含有する銅合金であっても、上記特定範囲より高い含有率とした場合、比較例３に示すように、引張強度６００ＭＰａ以上、縦弾性係数１１０ＧＰａ以上であったが、加工性が悪くなった。このとき、導電率も６０％未満となった。
【００４７】
さらに、特定元素を含有する銅合金であって、上記特定範囲の合金組成であっても、伸線加工において冷間加工度９９％未満とした場合、比較例４に示すように、加工性には優れるものの、引張強度・縦弾性係数の値が不十分であった。
【００４８】
以上より、上記銅合金が含有する特定成分の量を特定範囲に抑え、９９％以上の冷間加工度で伸線加工することにより、引張強度、縦弾性係数の値、および加工性に優れる電線素線とすることができることを確認した。
【００４９】
次に、この電線素線を用いた絶縁電線の特性について説明する。
【００５０】
表２より、本発明に係る電線導体を絶縁体で被覆してなる絶縁電線の場合、実施例６〜１０に示すように、導体断面積が０．１３ｍｍ２であるときに導体破断荷重は１００Ｎ前後と高い値を示し、基準の５０Ｎを大きく上回っていた。端子固着力についても、高温保持したときに低下する傾向はなく（初期と高温放置後でほぼ同じ値を示している）、端子挿入性も良好で絶縁電線が腰折れすることはなかった。
【００５１】
また、実施例１１〜２３に示すように、導体断面積が異なるものであっても、高温保持したときに端子固着力の値は低下していない（初期と高温放置後でほぼ同じ値を示している）。また、導体断面積に応じた導体破断荷重の値の基準を満たしている。つまり、例えば自動車用電線などのように長期間高温で使用し続けたときの接続信頼性が高いものと考える。よって、導体断面積が０．３ｍｍ２〜０．２２ｍｍ２の範囲において、電線は確実に端子圧着され、例えばワイヤーハーネス加工するときにも支障がないと考える。そして、電線導体の断面積が０．２２ｍｍ２以下においても使用可能であるので、電線の軽量化を図ることができる。
【００５２】
これに対し、従来のタフピッチ銅の軟質材（比較例５）を用いた絶縁電線の場合、実施例６〜１０のものより導体断面積が大きくても、導体破断荷重が半分程度と低く、基準である７０Ｎ以上を満たさなかった。また、高温保持したときに端子固着力は１０Ｎ以上低下した（初期と高温放置後で値が１０Ｎ以上変化している）。さらに、端子挿入性が悪く、電線の腰折れが生じた。
【００５３】
そして、特定元素を含有する銅合金であっても、上記特定範囲より低い含有率とした場合、比較例６に示すように、導体破断荷重が低くなり、高温保持したときに端子固着力は１０Ｎ以上低下した（初期と高温放置後で値が１０Ｎ以上変化している）。さらに、端子挿入性が悪く、電線の腰折れが生じた。
【００５４】
また、特定元素を含有する銅合金であって、上記特定範囲の合金組成であっても、伸線加工において冷間加工度９９％未満とした場合、比較例８に示すように、導体破断荷重が実施例６〜１０のものの半分以下となり、基準である５０Ｎ以上を満たさなかった。
【００５５】
なお、特定元素を含有する銅合金であって、上記特定範囲より高い含有率とした場合、比較例７に示すように、導体破断荷重、端子固着力、端子挿入性は問題なかった。
【００５６】
以上より、本発明に係る自動車用電線導体によれば、これを絶縁体で被覆してなる絶縁電線について、導体破断荷重が高く、端子挿入性、端子固着力に優れることを確認した。
【００５７】
以上、本発明の実施の形態について詳細に説明したが、本発明は上記実施の形態に何ら限定されるものではなく、本発明の要旨を逸脱しない範囲で種々の改変が可能である。
【産業上の利用可能性】
【００５８】
本発明に係る自動車用電線導体は、自動車の絶縁電線に好適に用いられる。
【図面の簡単な説明】
【００５９】
【図１】本発明の一実施形態に係る絶縁電線を表す断面図である。（ａ）は、電線素線が７本撚り合わされ絶縁体で被覆されたものであり、（ｂ）は、円形圧縮加工されたものである。
【符号の説明】
【００６０】
１０  絶縁電線
１２  電線導体
１４  電線素線
１６  絶縁体
【図１】
2008016284.tif 000005